(57)【要約】【課題】騒音が発生する工事現場において使用する防音シートであり、重量増加を抑制しながら、防音効果を向上させ、現場での作業性が低下しない防音シートを提供することを課題とする。【解決手段】２枚の樹脂シートの間に、中綿が内包されてなり、２枚の樹脂シート間は、空隙を有した状態で真空である防音シート。さらに、中綿が、ガラス繊維、セラミック繊維のいずれかにより構成されることが好ましい。また、樹脂シートは、塩化ビニル系樹脂をマトリックス樹脂として、布帛を含有してなる樹脂シートであることが好ましい。【選択図】  なし【特許請求の範囲】
【請求項１】
２枚の樹脂シートの間に、中綿が内包されてなり、２枚の樹脂シート間は、空隙を有した状態で真空であることを特徴とする防音シート。
【請求項２】
中綿が、ガラス繊維、セラミック繊維のいずれかによって構成されることを特徴とする請求項１記載の防音シート。
【請求項３】
樹脂シートは、塩化ビニル系樹脂をマトリックス樹脂として、布帛を含有してなる樹脂シートであることを特徴とする請求項１記載の防音シート。
【請求項４】
布帛が織物であり、織物を構成する繊維がポリエステル繊維であることを特徴とする請求項３記載の防音シート。
【請求項５】
塩化ビニル系樹脂中に硫酸バリウムを含有していることを特徴とする請求項１〜４のいずれか１項記載の防音シート。
【請求項６】
２枚の樹脂シート同士は、シートの少なくとも外周部分が溶着することにより一体化していることを特徴とする請求項１〜５のいずれか１項記載の防音シート。
【発明の詳細な説明】
【技術分野】
【０００１】
本発明は、建築、土木等の工事現場や工場等において用いられる防音シートに関する。
【背景技術】
【０００２】
建築、土木、橋梁などの工事に伴う騒音を低減させる方法として、建設工事用の防音シートが用いられている。このような防音シートとしては、ポリエステル繊維、ポリアミド繊維、ビニロン繊維、アラミド繊維などの紡績糸、または長繊維を用いて製編織された一定以上の強力を有する布帛に対し、高比重物質を含有させた塩化ビニル系樹脂を被覆したシートを用いることが多く、当該シート１枚で現場を覆うだけのものが一般的である。
【０００３】
また、特許文献１には、上記したごとき樹脂シートと板状に成形した合成樹脂製の発泡体とを積層してなる防音パネルが開示されている。この防音パネルによれば、樹脂シートの目付を１０００ｇ／ｍ２とすることを必須要件としたことで、強度と耐久性と優れた防音効果を奏するとしている。
【０００４】
防音シートや防音パネルにおいて、その重量を大きくすることに比例して防音効果が向上することは知られており、樹脂シートに高比重物質をより多く含有させると、その防音効果は向上する。しかし、高比重物質を多量に含有させすぎると、防音性能は高められるが、当然ながら、シート自体の重量が増加し、現場における施工作業性が低下するという問題が生じる。
【先行技術文献】
【特許文献】
【０００５】
【特許文献１】特開２０１３−２０４３３２号公報
【発明の概要】
【発明が解決しようとする課題】
【０００６】
本発明は、前記した問題を鑑みてなされたものであり、重量増加を抑制しながら、防音効果を向上させ、現場での施工作業性が低下しない防音シートを提供することを課題とする。
【課題を解決するための手段】
【０００７】
本発明は、前記課題を達成するもので、２枚の樹脂シートの間に、中綿が内包されてなり、２枚の樹脂シート間は、空隙を有した状態で真空であることを特徴とする防音シートを要旨とする。
【０００８】
本発明によれば、一般的に防音シートとして使用されている塩化ビニル樹脂シートを２枚準備し、この２枚のシートの間に中綿を内包させ、さらにその樹脂シート間において空隙を有する状態で真空状態とすることで、樹脂シート間における空気振動による音漏れが抑制できる。そして、樹脂シートが本来有する遮音効果、内包する中綿による吸音効果、防音シート間での空気振動を抑制することによる遮音性の３つの効果を兼ね備えることができ、防音効果の高い防音シートを提供することが可能となる。そして、高比重物質を過剰に含有させる等による重量増加による防音性能の向上ではなく、重量増加を抑制しながら防音効果を発揮させることを可能としたものである。
【０００９】
以下、本発明について詳細に説明する。
【００１０】
本発明における２枚の樹脂シートを構成する樹脂は、熱可塑性樹脂であればよく、なかでも、塩化ビニル系樹脂を用いるとよい。具体的には、塩化ビニル重合体、塩化ビニル−酢酸ビニル共重合体、塩化ビニル−塩化ビニリデン共重合体、あるいは前記重合体または共重合体の混合物をいい、本発明では、この塩化ビニル系樹脂に安定剤、可塑剤、防炎剤、顔料やアルミ粉、ガラスビーズおよびその他の添加剤を配合したものを加工剤として用いるとよい。
【００１１】
また、塩化ビニル系樹脂には、用途に応じて要求される防音性能に対応するために、高比重の無機粒子を担持させることにより、重量増加による防音効果を奏することができる。高比重の無機粒子としては、タングステン、三酸化タングステン、モリブデン、三酸化モリブデン、三酸化アンチモン、二酸化ジルコニウム、二酸化亜鉛、二酸化チタン、硫酸バリウムが挙げられる。なかでも、硫酸バリウムは、比重が高く、コスト面でも有利であることから、好ましく用いることができる。
【００１２】
また、防音シートの防汚性を考慮すると、シート表面をポリアクリル酸エステルなどのアクリル酸系樹脂、あるいはウレタン樹脂でコーティングすることや、フッ素系エラストマーで被覆することにより、敷設中の防汚性を付与することができる。アクリル酸系樹脂としては、アクリル酸またはメタクリル酸エステルの重合、または共重合体により得られるものがよく、該樹脂にメラミン、エポキシ、アルキド、アクリルアミドなどと組み合わせてもよい。また、柔軟性やコスト面からメタクリル酸メチルを用いることが好ましい。さらには、用途や加工方法に応じて安定剤、可塑剤、防炎剤、顔料やアルミ粉およびその他の添加剤を配合してもよい。
【００１３】
本発明における樹脂シートは、樹脂シートの形態安定性や補強のために、樹脂シートの少なくとも片面に繊維製の布帛を積層してなるものであってもよい。また、前記した塩化ビニル系樹脂をマトリックス樹脂として、繊維製の布帛を含有してなる樹脂シートであってもよく、繊維製の布帛を含有してなる樹脂シートであることが好ましい。樹脂シート中に繊維製の布帛を含有することにより、樹脂シートの機械的強度や形態安定性がより向上するためである。このような樹脂シートは、繊維製の布帛に対して、樹脂組成物を片面もしくは両面から塗布すること、樹脂組成物を含浸すること、樹脂組成物からなるシートを片面もしくは両面から貼り合せて押圧することにより一体化すること等により得ることができる。
【００１４】
布帛の形態としては、織物、編物、不織布が挙げられるが、形態安定性および機械的強度に優れることから、織物であることが好ましい。布帛を構成する繊維は、綿、レーヨンなどの天然繊維、ポリアミド繊維、ポリエステル繊維、アラミド繊維、ビニロン繊維などの合成繊維が挙げられ、織編物を構成する際の繊維の形態は、紡績糸、マルチフィラメント糸、モノフィラメント糸のいずれを用いてもよい。なかでも、汎用性が高く、機械的強度に優れるポリエステル繊維を好ましく用いることができ、強度の点では、マルチフィラメント糸を用いることが好ましい。
【００１５】
次に、２枚の樹脂シートの間に配される中綿について説明する。使用する中綿は、特に限定されるものではないが、吸音効果に優れた無機繊維であるガラス繊維やセラミック繊維などを用いることが好ましい。これらの無機繊維は、繊維密度が２.０ｇ/ｃｍ３以上であり吸音性能に優れる。特にガラス繊維は、綿状にすることで断熱材として使用されることでもよく知られるが、吸音性能も優れる。綿状のガラス繊維に入射した音エネルギーは繊維内部に伝わり、繊維を振動させることで熱エネルギーに変わるため効果的な吸音効果を得ることができ、低音域から高音域まで幅広い音域に対して吸音特性を発揮する。このような繊維からなる中綿を、前記した樹脂シートの間に挟むことにより、樹脂シートが有する防音性能に、さらに吸音効果を付与することが可能となる。中綿の形態は、短繊維であっても、長繊維であってもよい。中綿の目付は、用途に応じた要求性能に対応して適宜選択すればよいが、本発明が目的とする軽量化の観点から、上限は、１０００ｇ／ｍ２程度がよい。また、下限は１００ｇ／ｍ２がよい。
【００１６】
本発明の防音シートは、２枚の樹脂シートの間に中綿が内包されている。樹脂シートは、熱可塑性樹脂により構成されるため、２枚の樹脂シート同士は、シートの少なくとも外周部分を、熱と圧力を加えることにより溶着させて一体化し、封することにより、２枚の樹脂シート間に中綿を内包させることができる。溶着方法としては、高周波誘導加熱を利用した溶着加工法を好ましく用いることができる。中綿は、繊維によって構成されるため、繊維間空隙を有しており、樹脂シートの間は、一定の空隙を維持した状態とする。中綿を内包させて封する際の具体的な方法としては、樹脂シートの間に空気を吸引するための弁を等間隔で取り付けておき、中綿の繊維間空隙を維持した状態を保持しながら、各弁からサクションガンあるいはアスピレーターなどの吸引装置を用いて樹脂シート間の空気を吸引して真空状態とする。そして、吸引が完了した段階で弁を取り除き、上記した高周波誘導加熱を利用して溶着により２枚の樹脂シートを接合して封する方法がよい。
【発明の効果】
【００１７】
本発明によれば、２枚の樹脂シートによる遮音効果、内包する中綿による吸音効果、樹脂シート間での空気振動を抑制することによる遮音効果を兼ね備え、防音性が向上した防音シートを提供することが可能となり、重量増加を抑制しながら防音効果を発揮させることを可能としたものである。
【実施例】
【００１８】
次に、実施例に基づいて本発明を具体的に説明するが、本発明が必ずしもこれらの実施例に限定されるものでないことはいうまでもない。
【００１９】
実施例１
塩化ビニル系樹脂シート（目付１８０ｇ／ｍ２）を２枚準備し、この２枚の樹脂シート間にガラス短繊維綿を５４０ｇ／ｍ２を挟み込み、２枚の樹脂シートの外周部を、高周波ウェルダーを用いて溶着加工した。具体的には、溶着加工の前に、２枚の樹脂シート間における中綿の繊維間空隙を維持した状態を保持しながら、吸引弁を装着し、該吸引弁からアスピレーターを用いて吸引し、内部に残存する空気を完全に抜いて真空状態とし、空気が入り込まないように、樹脂シートの外周部を溶着加工し、本発明の防音シート（目付９００ｇ／ｍ２）を得た。
【００２０】
＜防音性の評価＞
得られた実施例１の防音シートについて、防音性を確認するために、音響透過損失（ｄｂ）を測定した。測定はＡＳＴＭ  Ｅ  ２６１１に基づき、測定装置として音響インピーダンス管（スペクトリス株式会社製  ４２０６Ｔ型）を用いた。また、比較として、市販の防音シート  目付１２００ｇ／ｍ２（塩化ビニル系樹脂シートとポリエステル織物とからなるシート）についても音響透過損失を測定した。測定結果（音響透過損失）について、表１に示す。
【００２１】
【表１】
2017115421.tif 000002
【００２２】
表１から明らかなように、本発明の防音シートは、比較例の防音シートに比べて、目付が、２５％も軽量化したにもかかわらず、音響透過損失から確認する防音効果が向上していた。
【００２３】
次に、実施例２として、塩化ビニル系樹脂をマトリックス樹脂として、布帛を含有してなる樹脂シートの製造方法について例示する。
【００２４】
実施例２
経糸、緯糸ともにポリエステルマルチフィラメント糸（８３０ｄｔｅｘ／７０ｆ）を用い、織密度を経３３本／インチ、緯３３本／インチとして、３本模紗組織の織物を製織した。
次いで、得られた織物を、下記［組成−１］の塩化ビニル系樹脂組成物によりディッピング加工（塗布量１６０ｇ／ｍ２ 、乾燥温度１００℃）を施し，１８０℃で焼き付け加工を行って、塩化ビニル系樹脂をマトリックス樹脂とし、織物を含有してなる樹脂シートを得た（目付６００ｇ／ｍ２）。
［組成−１］
塩化ビニル樹脂コンパウンド       １００重量部
ジ−２−メチルヘキシルフタレート １００重量部
三酸化アンチモン                     ６重量部
硫酸バリウム                     １３０重量部
安定剤                               ５重量部
顔料                                 ５重量部
【００２５】
得られた樹脂シート２枚の間にガラス短繊維綿（７００ｇ／ｍ２）を挟み込み、２枚の樹脂シートの外周部を、高周波ウェルダーを用いて溶着加工した。具体的には、実施例１と同様であって、溶着加工の前に、２枚の樹脂シート間における中綿の繊維間空隙を維持した状態を保持しながら、吸引弁を装着し、該吸引弁からアスピレーターを用いて吸引し、内部に残存する空気を完全に抜いて真空状態とし、空気が入り込まないように、樹脂シートの外周部を溶着加工し、本発明の実施例２の防音シート（目付１７４０ｇ／ｍ２）を得た。
【００２６】
実施例２の防音シートは、樹脂シートの重量および中綿の重量が、実施例１よりも大きく、実施例１よりさらに防音性が向上するものであった。